FR 2615119 A3 19881118 FR 8806378 A 19880511 Plaques de filtration et matériaux de filtration clans L'invention a pour objet des plaques de filtration et des matériaux de filtration plans utilisés pour la filtration de liquides, particulièrement pour la filtration de produits alimentaires, d'eau et de produits médicaux en pharmacie et d'autres produits industriels. Jusqu'a présent. on a utilisé pour la fabrication de matériaux de filtration plans de l'amiante fibreuse en mélange avec d'autres matériaux fibreux tels que de la cellulose raffinée. des bourres de coton, ainsi qu'éventuellement d'autres mélanges et produits chimiques. La quantité d'amiante dans les matériaux de filtration représentait jusqu'a 45 X en poids (voir par exemple le brevet URSS n'533 385 ou les publicités des entreprises suivantes : Filtrox-Werke A.G. St. Galle, Suisse 1976 ; Seitz-Werke, Bad Kreuznach, RFA 1974 a 1979 : Euzinger-Union-Werke A.G. Mannheim RFA 1974).La présence d'amiante dans les matériaux de filtration en dépit de -ses excellentes qualités de filtration est souvent non désirée pour des raisons de santé étant donné que les fibres d'amiante qui se séparent des matériaux ont un effet cancérogène. L'invention a pour objet de fournir un matériau de filtration plan et des plaques de filtration exempts de constituants suscitant des problèmes de santé tout en préservant leurs propriétés de filtration. Le matériau de filtration plan propose comprend un semi-produit composé de fibres raffinées de plantes filables (bourres de coton, lin, chanvre) en une quantité de 1 å 50 X en poids, de la cellulose de bois raffinée ayant une teneur en -cellulose supérieure a 92 X en poids et de la cellulose de papier blanchie en une quantité de 5 a 98 X en poids, le rapport relatif de celluloses de bois pouvant être de 1:1 jusqu'à 4::1, de plus de la terre de diatomées calcinée en une~quantite de 1 a 45 X en poids et du bitume de polyamide-époxyde ou du bitume de polyamide polyamine-èpichlorhydrine en une quantité de 0,3 a 1,5 X en poids du composant efficace. Les plaques de filtration et les matériaux de filtration plans préparés à partir de la matière première sus-indiquee avec des combinaisons différentes de leurs constituants fibreux, avec une composition granulométrique de la terre de diatomées, avec ses différents contenus dans le matériau de filtration, ont des applications larges et un effet de filtration élevé. Ils servent conformément à leur application industrielle a la filtration directe de dispersions plutôt grossières et fines jusqu'a la filtration de solutions colloïdales. Ils sont fabriqués par des procédés utilisés communément et appliqués dans l'industrie du papier. La matière préparée å partir de papier est formée sur le tamis d'une machine à papier, est subséquemment traitée par pression pour acquérir l'épaisseur requise et séchée dans un espace cylindrique sous l'influence d'air chaud jusqu'a une teneur finale en matière sèche de 94 + 2 X, (94 + 2, -1 X). EXEMPLE 1 A partir de bourres de coton broyées jusqu'à 20SR, a partir de cellulose de bois tendre raffinée blanchie au sulfite et à partir de cellulose de papier de bois tendre blanchie en un rapport de 2:1 broyées ensemble pour obtenir un mélange de 22SR on prépare une matière de papier dans laquelle le rapport des composants constitués par les bourres de coton et le mélange de cellulose raffinée et de papier est de 3:1. A la quantité de fibres absolument sèches, on ajoute de la terre de diatomées calcinée en une quantité de 80 X en poids, la matière de papier est homogénéisée dans un hollander et ensuite on ajoute une quantité de 1 X en poids de bitume polyamide-polyamine-épichlorhydrine, calculée par rapport au produit absolument sec du composant actif.Après dilution avec de l'eau de papier blanche jusqu'à une concentration de 0,8 X, la matière de papier est formée sur un tamis longitudinal d'une machine à papier. elle est formée subséquemment par pressage humide et finalement séchée jusqu'a une teneur finale en produit sec de 94 %. Après séchage, les feuilles de dimensions requises sont préparées sur une machine de coupe. Le matériau plan de filtration ainsi préparé a un poids plan de 1,300 g/m2, une épaisseur de 3,5 mm et une dimension moyenne de pores pouvant atteindre 2,2 ijn. EXEMPLE 2 Un semi-produit préparé à partir de fibres de lin ou de chanvre est défibré et broyé préliminairement dans un hollander jusqu'a 20#SR. Subséquemment, de la fibre longue de cellulose raffinée sulfitée, de la fibre de cellulose courte sulfatée et blanchie et de la fibre de cellulose de papier longue et blanchie sont ajoutées, ce par quoi le rapport desdites celluloses de bois est de 3:1::1 et le mélange total de fibres est broyé jusqu'a 24SR, au mélange de fibres en question on ajoute 0,8 X en poids du produit absolument sec du composant efficace de bitume polyamide-epoxyde, après mélange intense du bitume on ajoute aux fibres 65 X en poids de terre de diatomées calcinée et après homogénéisation intense la matière de papier est diluée par de l'eau de papier jusqu'a une concentration de 0,4 X et est formée sur un tamis rond d'une machine à papier en une bande sans fin qui est traitée- par pression et séchage dans un canal d'air chaud jusqu'à fournir un produit sec à 95 X. Après enlèvement de l'enceinte de séchage, on prépare des plaques de dimensions requises en les découpant sur une machine a découper. Le poids plan des plaques de filtration est de 1,150 g/m2, son épaisseur est de 3,5 mn et la taille moyenne des pores de 4,5 pm. REVTNDICATIONS 1. Plaques de filtration et matériaux plans de filtration, caractérisés en ce qu'ils comprennent un semi-produit préparé a partir de fibres filables de bourres de coton, de lin ou de chanvre en une quantité de 1 à 50 % en poids, de plus de la cellulose de bois raffinée contenant plus de 92 X en poids d' -cellulose et de la cellulose de papier blanchie en une quantité de 5 a 98 % en poids, de plus de la terre de diatomées calcinée en une quantité de 1 a 45 % en poids et du bitume de polyamide-époxyde ou de polyamide-polyamine-epichlorhydrine en une quantité de 0,3 à 1,5 X en poids du composant effectif absolument sec. 2. Plaques de filtration et matériaux plans de filtration selon la revendication 1, caractérisés en ce que le rapport de cellulose de bois raffinée et de cellulose de papier blanchie est de 1:1 à 4:1 dans le mélange.